(57)【要約】【課題】本発明の課題は部品組付け等のコストダウンを図ることにある。【解決手段】タッピングねじ１のねじ山形成部４の表面に粘着層５を形成し、該粘着層５の表面に非粘着性皮膜６を形成する。該タッピングねじ１を部材７の下穴８に螺入して行くと、該下穴８周壁が切削されて雌ねじ９が形成されるが、同時に該非粘着性皮膜６が破れて該粘着層５が露出し、切削によって発生した成形物Ｐを該粘着層５に捕捉する。【選択図】    図４
2008069857.tif 000002
【特許請求の範囲】
【請求項１】
タッピングねじのねじ山形成部に表面に非粘着性皮膜を形成した粘着層を設けたことを特徴とするタッピングねじ。
【請求項２】
タッピングねじのねじ山形成部に樹脂分濃度が１０〜５０質量％のアクリル系粘着剤溶液を塗布し、常温〜９０℃の温度で加熱乾燥せしめて該アクリル系粘着剤溶液塗布層の表面に非粘着性皮膜を形成し該非粘着性皮膜の下側には粘着層を形成することを特徴とする請求項１に記載のタッピングねじの製造方法。
【発明の詳細な説明】
【技術分野】
【０００１】
本発明は部材に雌ねじ穴を形成する時に使用されるタッピングねじに関するものである。
【背景技術】
【０００２】
例えば電子機器の組立てにはねじを使用して部品を基板やハウジング等に取付けることが多くなっている。特に軽量化、コンパクト化が要求されるパソコン、携帯電話、デジタルカメラ等のデジタル用品、薄型テレビ、自動車用部品等ではコンパクト化の為にねじと雌ねじ穴による締結方式が多用されている。
リサイクルが比較的容易なアルミニウム合金やマグネシウム合金等を材料とした部材に部品をねじによって取付けるには、部材の部品取付け位置に電気ドリル等によって下穴をあけておき、該下穴にタッピングねじを螺入して雌ねじを形成する方法がコストダウン、軽量化、環境問題等の点から推奨される。
【０００３】
【特許文献１】特開平７−１５１５５号公報
【特許文献２】特開平８−９４７７２号公報
【特許文献３】特開２００５−２９９８５９号公報
【発明の開示】
【発明が解決しようとする課題】
【０００４】
パソコン、携帯電話、デジタルカメラ等のデジタル用品や薄型テレビでは多くの電子基板が配置されているので、下穴にタッピングねじを螺入して雌ねじを形成する際に切削粉や摩擦粉等の成形物が発生し、該成形粉が飛散して基板上に付着し、基板のショート等の製品不良が発生する。
このような不具合を解消するには、部材の部品取付け位置に予め雌ねじ穴を設けておいて、部品をビス等で締結しなければならないが、そうすると上記したようなコストダウン等の利点のあるタッピングねじが使用出来なくなる。
【課題を解決するための手段】
【０００５】
本発明は上記従来の問題点を解決し、部品の締結に支障なく使用出来るタッピングねじを提供することを目的とするものであって、タッピングねじのねじ山形成部に表面に非粘着性皮膜を形成した粘着層を設けたタッピングねじを提供するものである。
更に本発明では、タッピングねじのねじ山形成部に樹脂分濃度が１０〜５０質量％のアクリル系粘着剤溶液を塗布し、常温〜９０℃の温度で加熱乾燥せしめて該アクリル系粘着剤溶液塗布層の表面に非粘着性皮膜を形成し該非粘着性皮膜の下側には粘着層を形成する上記タッピングねじの製造方法が提供される。
【発明の効果】
【０００６】
〔作用〕
部材７の所定個所に下穴８を設け、該下穴８にタッピングねじ１を螺入して行くと、該下穴８の周壁が切削されて雌ねじ９が形成される。この際、切削粉や摩擦粉等の成形粉が発生する。
【０００７】
本発明のタッピングねじ１のねじ山形成部４には粘着層５が形成されているが、該粘着層５の表面には非粘着性皮膜６によって被覆されているので、ストック中、あるいは下穴８に螺入する前段の取扱い中には該粘着層５は器物、工具、作業者の手等が粘着しないので、通常のタッピングねじと同様に取扱うことが出来る。しかし該タッピングねじ１を下穴８に螺入する時には該非粘着性皮膜６が破れて粘着層５が露出し、該タッピングねじ１の螺入によって発生した成形粉が該粘着層５に粘着し捕捉される。
【０００８】
〔効果〕
したがって本発明では部品取付け等にタッピングねじを使用しても成形粉が飛散しないから、電子基板が多く配置されているデジタル用品や薄型テレビ等の組立てにも、タッピングねじを使用してコストダウンや軽量化を図ることが出来る。
【発明を実施するための最良の形態】
【０００９】
本発明を図１〜図５に示す一実施例によって説明すれば、タッピングねじ１は頭部２を根端に形成した軸本体部３は先尖り形状を有しており、先端から中間部にかけてはねじ山形成部４が形成されている。
図２に示すように該ねじ山形成部４の表面には粘着層５が形成されており、該粘着層５の表面には非粘着性皮膜６が形成されている。
【００１０】
上記非粘着性皮膜６を表面に形成した粘着層５を該タッピングねじ１のねじ山形成部４に形成するには、粘着剤エマルジョン液、粘着剤有機溶剤溶液等の粘着剤液を該タッピングねじ１のねじ山形成部４にスプレー、ディッピング等の方法によって塗布し、該粘着剤液塗布層を乾燥せしめて粘着層５を形成し、更に非粘着性樹脂のエマルジョン液または溶液をその上から塗布し乾燥させて非粘着性皮膜６を形成する方法、熱硬化性アクリル樹脂粘着剤エマルジョン、熱硬化性アクリル樹脂粘着剤溶液等の硬化性樹脂溶液を該タッピングねじ１のねじ山形成部４に塗布して粘着層５を形成し、該粘着層５の表面を加熱硬化、空気接触硬化、電子線照射硬化、紫外線照射硬化等で選択的に硬化せしめて非粘着性皮膜６を形成する方法がある。
【００１１】
例えば熱硬化性アクリル樹脂粘着剤の場合、溶液の樹脂分濃度を１０〜５０質量％に設定し、塗布後は常温〜９０℃の温度で加熱して粘着層５の表面のみ選択的に硬化せしめて非粘着性皮膜６を形成する。
【００１２】
上記タッピングねじ１は図１に示すように下穴８を設けた部材７の下穴８に螺入される。該下穴８の径ｄ２は該タッピングねじ１の軸径ｄ１より小さく（ｄ２＜ｄ１）設定されているので、該タッピングねじ１のねじ山形成部４は該下穴８の周壁を切削して雌ねじ９を形成しつつ該下穴８に螺入して行く。その時切削粉や摩擦粉等の成形物Ｐが発生する。
一方図４に示すように該タッピングねじ１のねじ山形成部４の表面の粘着層５の非粘着性皮膜６は、該タッピングねじ１の下穴８への螺入につれ破れて粘着層５が露出し、該成形粉Ｐは該粘着層５に粘着し捕捉される。
したがって該成形粉Ｐは周りに飛散あるいは落下することを該粘着層５によって防止される。
【産業上の利用可能性】
【００１３】
本発明では部品等の組付けをタッピングねじを使用して行なうことが出来るから、部品等の組付けのコストダウンが出来、併せて軽量化、環境汚染防止等を図ることが出来るから産業上利用可能である。
【図面の簡単な説明】
【００１４】
図１〜図５は本発明の一実施例の説明図である。
【図１】タッピングねじの側面図と、部材下穴部分の側断面図
【図２】図１における点線円囲い部分の拡大図
【図３】タッピングねじ螺入過程の説明図
【図４】タッピングねじ螺入過程の図１における点線丸囲い部分の拡大図
【図５】タッピングねじ螺入状態説明図
【符号の説明】
【００１５】
１    タッピングねじ
５    粘着層
６    非粘着性皮膜
８    下穴
【図１】
2008069857.tif 000003
【図２】
2008069857.tif 000004
【図３】
2008069857.tif 000005
【図４】
2008069857.tif 000006
【図５】
2008069857.tif 000007